(57)【要約】【課題】従来になかった高いマイナスイオン効果と抗菌性、さらに高い吸放湿性を有するセルロース系繊維含有織編物を用いた衣類、インテリア製品、寝装品を提供する。【解決手段】マイナスイオンを発生するセルロース系繊維からなるフィラメント糸および／またはスパン糸を含む織編物であって、該織編物から１０００個／ｃｃ以上のマイナスイオンが発生するセルロース系繊維含有織編物。抗菌性を有するセルロース系繊維からなるフィラメント糸および／またはスパン糸を含む織編物であって、該織編物の静菌活性値が１．５以上であるセルロース系繊維含有織編物。吸放湿性を有するセルロース系繊維からなるフィラメント糸および／またはスパン糸を含む織編物であって、該セルロース系繊維の３０℃×９０％ＲＨにおける吸湿率が１８％以上、吸放湿率差（△ＭＲ）が８．５％以上であるセルロース系繊維含有織編物。【選択図】なし【特許請求の範囲】
【請求項１】
マイナスイオンを発生するセルロース系繊維からなるフィラメント糸および／またはスパン糸を含む織編物であって、該織編物から１０００個／ｃｃ以上のマイナスイオンが発生することを特徴とするセルロース系繊維含有織編物。
【請求項２】
１０００個／ｃｃ以上のマイナスイオンが発生するセルロース系繊維を含むセルロース系繊維含有織編物。
【請求項３】
抗菌性を有するセルロース系繊維からなるフィラメント糸および／またはスパン糸を含む織編物であって、該織編物の静菌活性値が１．５以上であることを特徴とするセルロース系繊維含有織編物。
【請求項４】
該セルロース系繊維の静菌活性値が２．２以上であることを特徴とする請求項３記載のセルロース系繊維含有織編物。
【請求項５】
吸放湿性を有するセルロース系繊維からなるフィラメント糸および／またはスパン糸を含む織編物であって、該セルロース系繊維の３０℃×９０％ＲＨにおける吸湿率が１８％以上、吸放湿率差（△ＭＲ）が８．５％以上であることを特徴とするセルロース系繊維含有織編物。
【請求項６】
該セルロース系繊維の３０℃×９０％ＲＨにおける吸湿率が２０％以上であることを特徴とする請求項５記載のセルロース系繊維含有織編物。
【請求項７】
該セルロース系繊維の吸放湿率差（△ＭＲ）が９％以上であることを特徴とする請求項５または６にセルロース系繊維含有織編物。
【請求項８】
該セルロース系繊維が該織編物の少なくとも一方の表面の面積中の１０％以上を占めることを特徴とする請求項１〜７のいずれかに記載のセルロース系繊維含有織編物。
【請求項９】
該セルロース系繊維が、再生セルロース繊維からなることを特徴とする請求項１〜８のいずれかに記載のセルロース系繊維含有織編物。
【請求項１０】
該再生セルロース繊維の原料が、竹、木材パルプ、リンターパルプおよびコットンリンターから選ばれた少なくとも１種からなることを特徴とする請求項１〜９のいずれかに記載のセルロース系繊維含有織編物。
【請求項１１】
該再生セルロース繊維の原料が、竹であることを特徴とする請求項１〜１０のいずれかに記載のセルロース系繊維含有織編物。
【請求項１２】
該フィラメント糸および／またはスパン糸が、ポリエステル系繊維、ポリアミド系繊維およびアクリル系繊維から選ばれた少なくとも１種の合成繊維と、該セルロース系繊維とで混紡、交織したことを特徴とする請求項１〜１１のいずれかに記載のセルロース系繊維含有織編物。
【請求項１３】
請求項１〜１２のいずれかに記載のセルロース系繊維含有織編物からなる肌着。
【請求項１４】
請求項１〜１２のいずれかに記載のセルロース系繊維含有織編物からなるドレスシャツ。
【請求項１５】
請求項１〜１２のいずれかに記載のセルロース系繊維含有織編物からなるポロシャツ。
【請求項１６】
請求項１〜１２のいずれかに記載のセルロース系繊維含有織編物からなるインテリア製品。
【請求項１７】
請求項１〜１２のいずれかに記載のセルロース系繊維含有織編物からなる寝装品。
【発明の詳細な説明】
【０００１】
【発明の属する技術分野】
本発明は、マイナスイオンを安定的に発生するだけでなく、抗菌性、吸放湿性を有するセルロース系繊維を含有する織編物に関するものである。
【０００２】
【従来の技術】
近年、地球温暖化や酸性雨などの環境問題が大きく取り上げられている。その中で、特に都会における日常生活では、排気ガス等により空気中のプラスイオンが増加、マイナスイオンが減少した結果、我々の体に対しては酸化腐敗、体内異常ならびに老化等の悪影響や、環境に対しても悪影響が生じていると言われている。今、我々の体や環境、植物、水までが弱酸性化しており、不足しているマイナスイオンを作り出し、弱酸性状態の人体や環境等を中性状態やアルカリ性状態に還元していくのがマイナスイオン効果である。マイナスイオンは自然界で水分の多い森林や滝壺、海岸線などに多く発生し、人々の心を安らげる癒し効果を発揮している。このようなマイナスイオンを発生するものにトルマリン鉱石や竹炭などが見出されているが、トルマリン鉱石などは、別名電気石と呼ばれ永久自発電気分極をしている物質で、外部からの応力でマイナスイオンを発生する。例えば、微粒子化したトルマリンを有機繊維に固着もしくは含有させたエレクトレット繊維が提案されている（特許文献１参照。）。しかし、元来、トルマリン自体が発するマイナスイオンは微弱であり、また微粒子化したものを繊維への付着させる場合、付着量が３〜４％と微量なため、マイナスイオン効果はそれほど期待できないという問題があった。
【０００３】
また衣料用織編物としては、これまで数々のマイナスイオンを発生する製品が開発されているが、マイナスイオンを発生させるだけのものがほとんどであり、清潔感を与えるための抗菌性や、人が着用した場合、快適と感じるための適度な吸放湿性を同時に有する衣料用織編物はこれまで存在しなかった。
【０００４】
なお、竹を原料とするセルロースレーヨン繊維を含むセルロースレーヨン繊維糸に関しては、糸を構成する単繊維の繊度、実撚数を特定することにより、従来のレーヨン糸を使用した織編物に比較して、張り、腰、皺やへたりなどを改善する繊維糸が提案されている（特許文献２参照）。しかしながら、ここにはマイナスイオンの発生、抗菌性、吸湿性、吸放湿性について何ら開示されていない。
【０００５】
【特許文献１】
特公平６−１０４９２６号公報
【０００６】
【特許文献２】
特開２００１−１１５３４７号公報
【０００７】
【発明が解決しようとする課題】
本発明は、かかる従来技術の背景に鑑み、従来になかった高いマイナスイオン効果と抗菌性、さらに高い吸放湿性を有するセルロース系繊維含有織編物を提供せんとするものである。なお、ここでいう織編物とは、織物および編物を総称して呼ぶものである。
【０００８】
【課題を解決するための手段】
本発明は、上記課題を解決するために、次のような手段を採用するものである。
【０００９】
本発明のセルロース系繊維含有織編物の一態様は、マイナスイオンを発生するセルロース系繊維からなるフィラメント糸および／またはスパン糸からなる織編物であって、１０００個／ｃｃ以上のマイナスイオンが発生するものである。
【００１０】
本発明の他の一態様は、１０００個／ｃｃ以上のマイナスイオンが発生するセルロース系繊維を含むセルロース系繊維含有織編物である。
【００１１】
本発明のセルロース系繊維含有織編物のまた他の一態様は、抗菌性を有するセルロース系繊維からなるフィラメント糸および／またはスパン糸からなる織編物であって、静菌活性値が１．５以上であるものである。
【００１２】
本発明のセルロース系繊維含有織編物のさらに他の一態様は、吸放湿性を有するセルロース系繊維からなるフィラメント糸および／またはスパン糸からなる織編物であって、セルロース系繊維の３０℃×９０％ＲＨにおける吸湿率が１８％以上有り、吸放湿率差（△ＭＲ）が８．５％以上あることを特徴とするものである。
【００１３】
前記いずれの態様も、セルロース系繊維が織編物の少なくとも一方の表面の面積中の１０％以上を占めることが好ましい。
【００１４】
【発明の実施の形態】
本発明で用いるマイナスイオンを発生するセルロース系繊維は、フィラメント糸もしくはスパン糸の形態を有するものである。このフィラメント糸およびスパン糸を織物または編物に形成できるが、他の合成繊維と混紡、混繊した紡績糸や混繊糸を用いて織物または編物に形成してもよい。その際、マイナスイオンを発生するセルロース系繊維が、織編物のどちらか一方の表面の面積中に１０％以上占めるように、織編設計されていることが好ましい。より好ましくは３０％以上とする。具体的には、マイナスイオンを発生するセルロース系繊維の混紡率または混繊率が少なくとも１０％以上である糸を用いて織物または編物としたり、あるいはマイナスイオンを発生するセルロース系繊維が表面に現れるような織組織または編組織を選定して織物または編物にするのが好ましい。織物または編物の一表面の面積中において繊維の占める割合は、織物または編物について電子顕微鏡を用いて繊維形状が確認できる程度の適切な倍率にて写真撮影を行い、その写真によって、マイナスイオンを発生するセルロース系繊維がその表面単位面積当たりにおいて占有する面積の割合から求めることができる。
【００１５】
本発明のセルロース系繊維含有織編物の一態様は、織編物から１０００個／ｃｃ以上のマイナスイオンを発生するものである。また、他の一態様は、織編物を構成するセルロース系繊維から１０００個／ｃｃ以上のマイナスイオンが発生するものである。ここでいうイオン発生量は、測定装置内に３枚の平行に並べられたプレート（平行平板形）の間にイオンを含む空気を流入させることにより、イオンの測定を行う。外側のプレートと中央のプレートとの間隔はそれぞれ４ｍｍであり、分極電解は１０００Ｖ／ｍとする。測定原理としては、外側の２枚のプレートは分極電位（＋または−）を有し、中央のプレートは線形の検出プレートであり、中央のプレートを任意の電位に帯電させ、空気を流入させた後、任意時間経過後の電位差によって生じた単位体積あたりのイオン個数で表す。この原理はエーベルトイオンカウンターに属するものであり、形態としては上記平行平板形以外に、同軸同筒形でもよい。測定装置としては、この他に、この原理を応用したゲルディエン型でもよい。具体的には次のような測定方法によって測定できる。
［イオン発生量］
測定装置：ＡＩＲ　ＩＯＮ　ＣＯＵＮＴＥＲＩＣ−１０００（アルファ・ＬＡＢ社（ＵＳＡ）製）
測定条件：室温２０±１℃、湿度５０±３％、室内広さ３ｍ×５ｍ×５ｍ、測定時間１０秒、吸引量１２Ｌ／分、サンプル振動周期３回／秒、サンプルサイズ３０ｃｍ×２０ｃｍ
評価結果：
測定時間１０秒後のイオン平均発生量（個／ｃｃ）
マイナスイオンが発生する場合は負の値、プラスイオンが発生する場合は正の値で示される。マイナスイオンの発生量とプラスイオンの発生量の差し引きによってイオンの発生量とし、マイナスイオンの発生量が１０００個／ｃｃ以上で合格とした。
【００１６】
また、織編物を構成する糸のセルロース系繊維（原綿）から発生するマイナスイオンの発生量を測定するときは、織物または編物の形状を有していないので、次のようにして測定できる。
（株）色染社の染色試験用白布であるＴ／Ｃブロード６５／３５織物（シキボウ社製＃Ｍ２０００、タテ４５’Ｓ（綿番手）、ヨコ４５’Ｓ（綿番手）、幅１１５ｃｍ、密度タテ：１３６本／２．５４ｃｍ、ヨコ：７２本／２．５４ｃｍ、目付１１４ｇ／ｃｍ２）を側地とし、５ｃｍ×１５ｃｍの袋となるように縫製し、この中にセルロース系繊維２ｇを入れて包み、両手で同時に、厚みの半分くらいまで沈むよう、サンプル振動周期３回／秒にて１０秒間たたく。１０秒間たたいた後のイオン発生量を次の測定装置、測定条件で求める。
［イオン発生量］
測定装置：ＡＩＲ　ＩＯＮ　ＣＯＵＮＴＥＲ　ＩＣ−１０００（アルファ・ＬＡＢ社（ＵＳＡ）製）
測定条件：室温２０±１℃、湿度５０±３％、室内広さ３ｍ×５ｍ×５ｍ、吸引量１２Ｌ／分
本発明のセルロース系繊維含有織編物の他の態様は、抗菌性を有するセルロース系繊維を含む織編物であって、ＪＩＳ　Ｌ　１９０２法による抗菌性試験によって静菌活性値を測定したとき、静菌活性値が１．５以上を有するものである。静菌活性値が１．８以上であることは好ましく、２．２以上であることがより好ましい。
【００１７】
本発明のセルロース系繊維含有織編物のさらに他の態様は、吸放湿性を有するセルロース系繊維を含む織編物であって、セルロース系繊維の３０℃×９０％ＲＨにおける吸湿率が１８％以上、次に述べる吸放湿率差（ΔＭＲ）が８．５％以上のものである。セルロース系繊維の３０℃×９０％ＲＨにおける吸湿率は２０％以上であることが好ましい。また、セルロース系繊維の吸放湿率差（△ＭＲ）が９％以上であることが好ましい。
【００１８】
ΔＭＲ（％）＝ＭＲ２−ＭＲ１
ここで、ＭＲ１とは絶乾状態から２０℃×６５％ＲＨ雰囲気中下に２４時間放置したときの吸湿率（％）を指し、洋服ダンスの中に入っている状態、すなわち着用前の環境に相当する。また、ＭＲ２とは絶乾状態から３０℃×９０％ＲＨ雰囲気下に２４時間放置したときの吸湿率（％）を指し、運動状態における衣服内の環境にほぼ相当する。ここで、吸湿率はＪＩＳ　Ｌ１０９６「水分率」に準じて測定する。
【００１９】
ΔＭＲは、ＭＲ２とＭＲ１の値を差し引いた値で表されるものであり、衣服を着用してから運動したときに、衣服内のムレをどれだけ吸収するかに相当し、ΔＭＲ値が高いほど快適であると言える。一般に、ポリエステルのΔＭＲは０％、ナイロンで２％、木綿で４％、ウールで６％と言われている。
【００２０】
本発明でいうセルロース系繊維は、竹、木材パルプ、リンターパルプおよびコットンリンターから選ばれた少なくとも１種を原料として作られたものであり、より好ましくは竹を原料としたものが最もマイナスイオンを多く発生させられる点でよい。また、竹は、マイナスイオンを発生させられるだけでなく、吸湿性が他の原料に比べ最も高く、抗菌性も有することから最も適している。竹の原産地としては、アジアを中心に世界各国に広がっているが、特に中国産の竹が好ましく使用される。
【００２１】
これら原料を一般の再生セルロース系繊維と同様な処理手段により、フィラメント糸やスパン糸を製造することができる。例えばビスコース法の場合、竹をアルカリ及び二流化炭素と反応させ、アルカリデンサートとして苛性ソーダに溶解して紡糸し、セルロースを凝固・再生することにより製造する。他の製法としては、銅アンモニア法、直接溶解法や、アセテートなどの半合成繊維としても製造することができる。
【００２２】
マイナスイオンを発生させるその他のセルロース系繊維としては、天然繊維である月桃、ケナフ、亜麻（リネン）・苧麻（ラミー）、大麻を原料とした繊維も好ましく用いられる。
【００２３】
本発明は、こうしたセルロース系繊維を１００％使いの織編物として用いることができるが、上記再生セルロース系繊維以外の再生繊維や、天然繊維として木綿、麻、絹、羊毛、カシミア、アルパカ、モヘア、アンゴラなど、または、合成繊維と、任意の割合で混合することもできる。
【００２４】
かかる合成繊維としては、ポリエステル系繊維、ポリアミド系繊維およびアクリル系繊維から選ばれた少なくとも１種の合成繊維が好ましく使用される。たとえば、ポリエステル系繊維としては、ポリトリメチレンテレフタレート、ポリエチレンテレフタレート、ポリブチレンテレフタレートなどを使用することができる。また、ポリアミド系繊維としては、ナイロン６やナイロン６６、さらに、アクリル系繊維としては、ポリアクリロニトリルが好ましく用いられるが、これらに限定されるものではない。
【００２５】
なお、ポリエステル系繊維をセルロース系繊維と共に含有する織編物においては、衣料用として良好な風合いを出すために、染色工程において、ポリエステル系繊維の減量加工を行う場合があるが、ポリエステルの加水分解反応前にレーヨンのアルカリセルロース化が進行し、結果として、レーヨンの減量比率がポリエステルの減量比率より大きくなったり、また、高濃度のアルカリで処理することにより、レーヨンが変質し、風合いが粗硬になったりするなどの問題が起こらないようにするため、アルカリ浴での減量加工を次のように行うことが好ましい。
【００２６】
ここでいうアルカリとは、水酸化ナトリウム、水酸化カリウム、水酸化リチウム等のアルカリ金属の水酸化化合物であればよいが、水酸化ナトリウムを用いるのが好ましい。
【００２７】
アルカリ減量加工は、常温で生地と用水を加工機に仕込み、昇温を行って８０〜１４０℃、好ましくは１３０℃に昇温した後に、減量薬剤であるアルカリを投入することより、昇温過程でのセルロース繊維の劣化を抑え、ポリエステル側の減量を高効率で行うのである。この条件でアルカリを添加する場合、アルカリ濃度が４０ｇ／ｌを超えると減量加工速度が早過ぎになって減量ムラが生じたり、バッチ間の再現性が乏しいなどの問題が生じ、これに続いて行われる染色加工において激しい染め斑を起こして染色品の品位が低下する。したがって、アルカリ減量加工は、減量処理加工液を８０℃〜１４０℃の温度領域に昇温した後、その加工液に４０ｇ／ｌ以下の範囲でアルカリを添加し処理することが好ましい。
【００２８】
本発明のセルロース系繊維含有織編物は、肌着、ドレスシャツ、ポロシャツ、インテリア製品、寝装品、帽子類、敷物類などに用いることができる。
【００２９】
肌着には、例えば、一般婦人用肌着であるスリップ、キャミソール、ペチコート、ショーツ、アンダーパンツ、タイツ、Ｔシャツ、丸首シャツ、Ｕ首シャツ、ボディスーツ、ガードル等や、一般紳士用肌着であるＴシャツ、丸首シャツ、Ｕ首シャツ、ランニングシャツ、アンダーパンツ、タイツ、ブリーフ、トランクス等、さらに、また、これらの肌着の転用を含めたアスレチック、アウトドア、スキー等のスポーツ用肌着、さらには、屋外作業、保冷庫作業等の作業用肌着が含まれる。
【００３０】
ドレスシャツには、紳士用シャツ、婦人衣料、学童用スクールシャツ、ユニフォーム、スポーツ衣料が含まれる。
【００３１】
ポロシャツには、ゴルフシャツ、カジュアルシャツが含まれる。
【００３２】
インテリア製品には、カーテン、カーペット、ソファや椅子の布張り、テーブルクロスが含まれる。本発明の織編物は、振動、摩擦等の応力が織編物に加えられることによってマイナスイオンが発生するので、カーテン類、ブラインド等は、風による揺らぎや、開け閉め等で応力が加えられる。また、カーペット類、ソファ類、椅子の布張りなどは、人が立ったり、座ったり、寝返りをうったりなどの際、体重移動による応力が加わる。その他、テーブルクロス類についても、置かれている物による応力等が加わる。したがって、人間が生活するまわりのインテリア製品には、何らかの振動、摩擦等の応力が働くために、マイナスイオンが効果的に発生でき、癒し効果を得ることができる。
【００３３】
寝装品には、掛け布団、敷き布団、毛布、シーツ、枕が含まれる。
【００３４】
【実施例】
以下、実施例によって本発明をさらに詳細に説明するが、本発明はこれら実施例に限定されるものではない。なお、実施例中の％および部とは、断らない限り重量基準である。
＜評価方法＞
実施例中での品質評価は次の方法に従った。
［イオン発生量］
各実施例・比較例において得られた織物または編物について、次の方法により求めた。
【００３５】
測定装置：
ＡＩＲ　ＩＯＮ　ＣＯＵＮＴＥＲ　ＩＣ−１０００
（アルファ・ＬＡＢ社（ＵＳＡ）製）
測定条件：
室温２０±１℃、湿度５０±３％、室内広さ３ｍ×５ｍ×５ｍ、
測定時間１０秒、吸引量１２Ｌ／分、サンプル振動周期３回／秒、
織物または編物のサンプルサイズ３０ｃｍ×２０ｃｍ
評価結果：
測定時間１０秒後のイオン平均発生量（個／ｃｃ）
マイナスイオンが発生する場合は負の値、プラスイオンが発生する場合は正の値で示される。マイナスイオンの発生量とプラスイオンの発生量の差し引きによってイオンの発生量とした。表１〜３において、負の値はマイナスイオンの発生量を表し、正の値はプラスイオンの発生量を表す。
【００３６】
また、各実施例で用いた中国産の竹を原料とするセルロース系繊維および各比較例で用いた天然セルロース系繊維である綿について、次の方法により求めた。
【００３７】
（株）色染社の染色試験用白布であるＴ／Ｃブロード６５／３５織物（シキボウ社製＃Ｍ２０００、タテ４５’Ｓ（綿番手）、ヨコ４５’Ｓ（綿番手）、幅１１５ｃｍ、密度タテ：１３６本／２．５４ｃｍ、ヨコ：７２本／２．５４ｃｍ、目付１１４ｇ／ｃｍ２）を側地とし、５ｃｍ×１５ｃｍの袋となるように縫製し、この中にセルロース系繊維２ｇを入れて包み、両手で同時に、厚みの半分くらいまで沈むよう、サンプル振動周期３回／秒にて１０秒間たたいた。１０秒間たたいた後のイオン発生量を次の測定装置、測定条件で求めた。
［イオン発生量］
測定装置：ＡＩＲ　ＩＯＮ　ＣＯＵＮＴＥＲ　ＩＣ−１０００（アルファ・ＬＡＢ社（ＵＳＡ）製）
測定条件：室温２０±１℃、湿度５０±３％、室内広さ３ｍ×５ｍ×５ｍ、吸引量１２Ｌ／分
評価結果：
測定時間１０秒後のイオン平均発生量（個／ｃｃ）
マイナスイオンが発生する場合は負の値、プラスイオンが発生する場合は正の値で示される。マイナスイオンの発生量とプラスイオンの発生量の差し引きによってイオンの発生量とした。
［吸湿性（ΔＭＲ）］
各実施例で用いた中国産の竹を原料とするセルロース系繊維、各比較例で用いた天然セルロース系繊維である綿、および各実施例・比較例において得られた織物または編物について下記式により求めた。
【００３８】
ΔＭＲ（％）＝ＭＲ２−ＭＲ１
ここで、ＭＲ１とは絶乾状態から２０℃×６５％ＲＨ雰囲気下に２４時間放置した時の吸湿率（％）を指し、洋服ダンスの中に入っている状態、すなわち着用前の環境に相当する。また、ＭＲ２とは絶乾状態から３０℃×９０％ＲＨ雰囲気下に２４時間放置した時の吸湿率（％）を指し、運動状態における衣服内の環境にほぼ相当する。ここで、吸湿率はＪＩＳ　Ｌ１０９６「水分率」に準じて測定する。
【００３９】
ΔＭＲは、ＭＲ２からＭＲ１の値を差し引いた値で表されるものであり、衣服を着用してから運動した時に、衣服内のムレをどれだけ吸収するかに相当し、ΔＭＲ値が高いほど快適であると言える。一般に、ポリエステルのΔＭＲは０％、ナイロンで２％、木綿で４％、ウールで６％と言われている。
［抗菌性］
各実施例で用いた中国産の竹を原料とするセルロース系繊維、各比較例で用いた天然セルロース系繊維である綿、および各実施例・比較例において得られた織物または編物について、次の方法により求めた。
【００４０】
ＪＩＳ　Ｌ１９０２に準じて行った。
【００４１】
評価方法は、統一試験法を採用し、試験菌体は黄色ブドウ状球菌臨床分離株を用いた。試験方法は、滅菌試験布に上記試験菌を注加し、１８時間培養後の生菌数を計測し、殖菌数に対する菌数を求め、次の基準に従った。
【００４２】
ｌｏｇ（Ｂ／Ａ）＞１．５の条件下、ｌｏｇ（Ｂ／Ｃ）を静菌活性値とする。ただし、Ａは無加工品の接種直後分散回収した菌数、Ｂは無加工品の１８時間培養後分散回収した菌数、Ｃは加工品の１８時間培養後分散回収した菌数を表す。
［快適性評価］
衣類の場合は、５人のモニターに実際に１週間着用（実着評価）してもらった。
【００４３】
カーテンの場合は、５人のモニターに居住性を１週間みてもらった。
【００４４】
布団、枕の場合は、５人のモニターに就寝時の快適性を１週間みてもらった。
【００４５】
評価は５段階（劣：１，２，３，４，優：５）で行い、５人の平均点で比較を行った。
【００４６】
実施例１
中国産の竹を原料とするセルロース系繊維（単繊維繊度１．１ｄｔｅｘ、繊維長５１ｍｍ）５０％重量と、ポリエステル繊維（単繊維繊度１．１ｄｔｅｘ、繊維長５１ｍｍ）５０％重量を用い、通常の長紡紡績工程によって、５０番手の紡績糸を得た。ここで用いた中国産の竹を原料とするセルロース系繊維のマイナスイオン発生量は３０００（個／ｃｃ）であり、静菌活性値は３．０であった。
【００４７】
この紡績糸を単糸使いで、経糸と緯糸に用い、経糸密度１３５本／インチ緯糸密度７２本／インチ、組織：平織、目付１２０ｇ／ｍ２の織物を得た。その後染色工程において精練を行ない、仕上げ剤を付着させた後仕上げセットを行い、ドレスシャツ用の織物を得た。
【００４８】
実施例２
中国産の竹を原料とするセルロース系繊維（単繊維繊度１．１ｄｔｅｘ、繊維長３８ｍｍ）を用いて、短紡紡績工程にて、４０番手の紡績糸を得た。ここで用いた中国産の竹を原料とするセルロース系繊維のマイナスイオン発生量および静菌活性値は実施例１と同様であった。
【００４９】
これを両面丸編機にて、編地裏面側（肌面側）構成糸に用い、アクリル紡績糸１／５２を、編地表面側構成糸に用い、裏面側ハニカムリバーシブル編組織となる丸編地を編成した。
【００５０】
この編地を通常の丸編地の染色法に準じ、リラックス・精練と染色および乾燥、仕上加工を行い、３６ウエル／インチ、４８コース／インチ、目付が１９０ｇ／ｍ２　の肌着用編地を得た。
【００５１】
実施例３
実施例２と同様に中国産竹繊維の４０番手紡績糸を、両面丸編機にて、編地裏側構成糸に用い、編地表側構成糸にナイロンフィラメント加工糸７８デシテックス２４フィラメント糸を用い丸編を編成した。この編地を通常の丸編地の染色法に準じ、リラックス・精練と染色および乾燥、仕上加工を行い、３３ウエル／インチ、４２コース／インチ、目付が２２０ｇ／ｍ２　のポロシャツ用編地を得た。
【００５２】
比較例１
天然セルロース系繊維である綿（単繊維繊度３．３ｄｔｅｘ、繊維長５１ｍｍ）５０％重量と、ポリエステル繊維（単繊維繊度１．１ｄｔｅｘ、繊維長５１ｍｍ）５０％重量を用い、通常の長紡紡績工程によって、５０番手の紡績糸を得た。ここで用いた天然セルロース系繊維である綿のイオン発生量は、プラスイオンが１００（個／ｃｃ）であり、静菌活性値は０．４であった。この紡績糸を単糸使いで、経糸と緯糸に用い、経糸密度１１３本／インチ緯糸密度６８本／インチ、組織：平織、目付１１７ｇ／ｍ２の織物を得た。その後染色工程において精練を行ない、仕上げ剤を付着させた後仕上げセットを行い、ドレスシャツ用の織物を得た。
【００５３】
これらの評価結果を表１に示す。
【００５４】
実施例１〜３については、吸放湿性、マイナスイオン発生、抗菌性に優れており、着用時における実着評価も良好な結果が得られた。比較例１は吸放湿性、マイナスイオン発生、抗菌性に劣るものであった。
【００５５】
【表１】
2004003074.tif 000002
【００５６】
実施例４
実施例１で用いたのと同じ５０番手の紡績糸を単糸使いで、経糸と緯糸に用い、経糸密度１２７本／インチ、緯糸密度６７本／インチ、組織：平織、目付３３２ｇ／ｍ２の織物を得た。その後染色工程において精練を行ない、さらに染色、仕上げ工程を経てカーテン用織物を得た。
【００５７】
実施例５
中国産の竹を原料とするセルロース系長繊維（１６７デシテックス−７２フィラメント）を経糸に用い、緯糸にポリエステル長繊維（１６７デシテックス−９６フィラメント）を用いて、経糸密度２８０本／インチ、緯糸密度７０本／インチの平織織物を得た。ここで用いた中国産の竹を原料とするセルロース系長繊維のマイナスイオン発生量および静菌活性値は実施例１と同様であった。次に染色工程において、精練を行ない、さらに染色、仕上げ工程を経てカーテン用織物を得た。
【００５８】
比較例２
比較例１で用いたのと同じ５０番手の紡績糸を単糸使いで、経糸と緯糸に用い、経糸密度１２０本／インチ、緯糸密度７０本／インチ、組織：平織、目付２９０ｇ／ｍ２の織物を得た。その後染色工程において精練、漂白、マーセライズ、染色を行ない、仕上げ剤を付着させた後仕上げセットを行い、カーテン用の織物を得た。
【００５９】
これらの評価結果を表２に示す。
【００６０】
実施例４、５は、吸放湿性、マイナスイオン発生、抗菌性において優れた結果となり、比較例２は、吸放湿性、マイナスイオン発生、抗菌性において劣る結果となった。それらのカーテンを室内に用いて人の感じる快適性評価を行ったところ、実施例４、５のカーテンを用いると、比較例２に比べて快適であると感じる人が多かった。
【００６１】
【表２】
2004003074.tif 000003
【００６２】
実施例６
中国産の竹を原料とするセルロース系繊維（単繊維繊度２．２ｄｔｅｘ、繊維長５１ｍｍ）５０％重量と、ポリエステル繊維（単繊維繊度３．３ｄｔｅｘ、繊維長５１ｍｍ）５０％重量を用い、通常の長紡紡績工程によって、３０番手の紡績糸を得た。ここで用いた中国産の竹を原料とするセルロース系繊維のマイナスイオン発生量および静菌活性値は実施例１と同様であった。
【００６３】
この紡績糸を単糸使いで、経糸と緯糸に用い、経糸密度９２本／インチ緯糸密度６０本／インチ、組織：平織、目付１０２ｇ／ｍ２の織物を得た。その後染色工程において精練後、中間セットを行い、染色後、仕上げ剤を付着させた後仕上げセットを行い、布団用側地織物を得た。この側地を用いて、中綿にポリエステル綿を用い、布団を作製した。
【００６４】
実施例７
中国産の竹を原料とするセルロース系繊維（単繊維繊度３．３ｄｔｅｘ、繊維長３８ｍｍ）３０％重量と比較例１で用いたのと同じ綿繊維７０％重量（単繊維繊度３．３ｄｔｅｘ、繊維長３８ｍｍ）を用いて、短紡紡績工程にて、４０番手の紡績糸を得た。ここで用いた中国産の竹を原料とするセルロース系繊維のマイナスイオン発生量および静菌活性値は実施例１と同様であった。これを経糸と緯糸に用い、経糸密度１１３本／インチ、緯糸密度６８本／インチ、組織：平織、目付１１７ｇ／ｍ２の織物を作製した。その後実施例１と同様に染色処理を行い、枕用織物を作製し、この織物を用い枕を作製した。
【００６５】
比較例３
比較例１と同様にして、経糸密度１１３本／インチ、緯糸密度６８本／インチ、組織：平織、目付１１７ｇ／ｍ２の織物を得た。その後染色工程において精練、漂白、マーセライズ、染色を行ない、仕上げ剤を付着させた後仕上げセットを行い、布団側地用織物を得、実施例と同様にこの側地を用い布団を作製した。
【００６６】
これらの結果を表３に示す。
【００６７】
実施例６、７は、吸放湿性、マイナスイオン発生、抗菌性において優れた結果となった。比較例３は吸放湿性、マイナスイオン発生、抗菌性において劣る結果となった。また、作製した布団、枕を用い睡眠時における実際の快適性を評価した結果、実施例６、７においては共に良好な結果が得られた。
【００６８】
【表３】
2004003074.tif 000004
【００６９】
【発明の効果】
本発明のマイナスイオンを発生するセルロース系繊維を含有する衣料用織編物は、マイナスイオンを発生するだけでなく、吸放湿性、抗菌性に優れ、従来のセルロース系繊維含有織編物より、着用時の快適性に優れており、肌着、ポロシャツ、ドレスシャツ、インテリア製品、寝装品などの用途に好ましく用いることができる。